СПОСОБ СУХОГО ОБОГАЩЕНИЯ КВАРЦЕВЫХ ПЕСКОВ

1. Способ сухого обогащения кварцевых песков для получения кварцевого концентрата, включающий загрузку кварцевого песка на первую стадию грохочения в приемные бункера, оснащенные колосниковыми решетками для удаления комковых включений размером более 150 мм, подачу песка на вторую стадию грохочения, направление надрешетного продукта в отвал и подачу подрешетного продукта посредством ленточных конвейеров на сушку в сушильную барабанную установку и выделения фракции - 0,1 мм в готовый продукт - формовочный песок, последующую классификацию песков, подачу подрешетного продукта на две стадии магнитной сепарации для удаления магнитных включений из обрабатываемого песка и получение фракции, являющейся конечным продуктом, отличающийся тем, что песок из приемного бункера первой стадии грохочения с помощью электровибрационных питателей подается на два ленточных конвейера в два промежуточных бункера с распределителями питания, с которых исходное сырье влажностью 10-12 мас.% поступает на ленточный конвейер и подается на вибрационное сито на вторую стадию грохочения по классу 50 мм, где надрешетный продукт с помощью летночного конвейера направляется в накопительный штабель, а подрешетный продукт подается в сушильный барабан, после сушки осуществляют классификацию песка тремя стадиями, на первой стадии полученный песок с влажностью до 0,5 мас.% поступает на вибрационное сито по классу 4,0 мм, надрешетный продукт поступает в накопительный бункер, а подрешетный продукт подается в приемное устройство элеватора, с помощью которого продукт подается на конвейер и далее в расходный бункер, из которого продукт подают на вторую и третью стадии классификации, первый надрешетный продукт фракции (-4,0+0,8 мм), и второй надрешетный продукт фракции (-0,8+0,63 мм) подают в емкости различного объема, а подрешетный продукт фракции (-0,63+1 мм) с каждой сортировки раздельно подается на магнитные сепараторы для удаления сильномагнитных и слабомагнитных включений, при этом дополнительно проводят процесс вакуумной классификации по классу 0,16 мм путем удаления пылевоздушной смеси от основного технологического оборудования в местах подачи и выгрузки обрабатываемого просушенного продукта, вследствие чего происходит полное выделение и последующее улавливание системой двухступенчатой очистки фракции (-0,16+0,1 мм), являющейся готовым продуктом, после процесса вакуумной классификации фракция песка класса (-0,63+0,16 мм), являющаяся конечным продуктом, ленточными конвейерами подается в приемный бункер элеватора, транспортирующего его на конвейер, обеспечивающим поочередную загрузку продукта в емкости.
2. Способ сухого обогащения по п.1, отличающийся тем, что расходный бункер сушильного барабана выполнен с возможностью постоянства и равномерности загрузки в него сырья.
3. Способ сухого обогащения по п.1, отличающийся тем, что второй надрешетный продукт фракции (-0,8+0,63 мм) подают в емкости различного объема, выполненные цилиндрической формы с коническим днищем.
4. Способ сухого обогащения по п.1, отличающийся тем, что емкости, в которые поступает конечная продукция по классу (-0,63+0,16 мм) выполнены цилиндрической формы с коническим днищем.
5. Способ сухого обогащения по п.4, отличающийся тем, что емкости выполнены с возможностью регулировки сортировки продукции по соответствующим маркам.